6 mm 두께 의 투명 유리 기재 상 에 아르곤 / 나이트 로젠 ( 아르곤 80 부피 %, 나이트 로젠 20 부피 %) 분위기 하 에서 굴절 률 이 550 nm 의 파장 에서 2 . 4 인 티타늄 산화물 을 증착 하 여 , 30 nm 두께 의 제 1 유전체 층 을 형성 하 였 고 , 이어서 , 상기 제 1 유전체 층 의 상부 면 에 아르곤 / 산소 ( 아르곤 60 부피 %, 산소 40 부피 %) 분위기 하 에서 아연 알루미늄 산화물 을 을 증착 하 여 , 10 nm 두께 의 증착 보조 층 을 형성 하 고 , 상기 증착 보조 층 의 상부 면 에 아르곤 100 % 분위기 하 에서 Ag 을 증착 하 여 , 7 nm 두께 의 저 방사 층 을 형성 하 였 고 , 상기 저 방사 층 의 상부 면 에 아르곤 / 산소 ( 아르곤 60 부피 %, 산소 40 부피 %) 분위기 하 에서 아연 알루미늄 산화물 을 증착 하 여 , 10 nm 두께 의 증착 보조 층 을 형성 하 였 고 , 이어서 , 상기 증착 보조 층 의 상부 면 에 제 2 유전체 층 으로서 , 아르곤 / 산소 ( 아르곤 50 부피 %, 산소 50 부피 %) 분위기 하 에서 굴절 률 이 550 nm 의 파장 에서 2 . 4 인 티타늄 산화물 을 증착 하 여 , 10 nm 두께 의 제 1 층 및 , 상기 제 1 층 의 상부 면 에 아르곤 / 나이트 로젠 ( 아르곤 70 부피 %, 나이트 로젠 30 부피 %) 분위기 하 에서 실리콘 알루미늄 질화물 을 증착 하 여 , 20 nm 두께 의 제 2 층 을 형성 함 으로써 투명 유리 기재 에 코팅 된 저 방사 코팅 을 제조 하 였 다 .